(57)【特許請求の範囲】
【請求項１】
エチレン性不飽和単量体を重合した酸価５００〜９００ｍｇＫＯＨ／ｇのポリカルボン酸と、
アミノ基及び／又はイミノ基を有するアルコールを含有する架橋剤とを含み、
前記ポリカルボン酸中のカルボキシル基のモル数に対し、前記架橋剤中の水酸基とアミノ基とイミノ基との合計のモル数が、モル比で０．８〜１．５であり、
前記ポリカルボン酸中のカルボキシル基のモル数に対し、前記架橋剤中のアミノ基とイミノ基との合計のモル数が、モル比で０．２〜０．８であることを特徴とする無機繊維断熱吸音材用水性バインダー。
【請求項２】
前記ポリカルボン酸の重量平均分子量が、１，０００〜１５，０００である請求項１に記載の無機繊維断熱吸音材用水性バインダー。
【請求項３】
前記架橋剤が、ジアルカノールアミンを少なくとも１種類以上含有する請求項１又は２に記載の無機繊維用水性バインダー。
【請求項４】
硬化促進剤を、前記ポリカルボン酸と前記架橋剤との合計１００質量部に対して、０．１〜１０質量部含有する請求項１〜３のいずれか一つに記載の無機繊維断熱吸音材用水性バインダー。
【請求項５】
硫酸アンモニウムを、前記ポリカルボン酸と前記架橋剤との合計１００質量部に対して、０．１〜５質量部含有する請求項１〜４のいずれか一つに記載の無機繊維断熱吸音材用水性バインダー。
【請求項６】
ワックス、あるいはワックス及び重質オイルの混合物より選択される１種の水分散体を、前記ポリカルボン酸と前記架橋剤との合計１００質量部に対して、固形分換算で、０．１〜５質量部含有する請求項１〜５のいずれか一つに記載の無機繊維断熱吸音材用水性バインダー。
【請求項７】
シランカップリング剤を、前記ポリカルボン酸と前記架橋剤との合計１００質量部に対して、０．１〜２質量部含有する請求項１〜６のいずれか一つに記載の無機繊維断熱吸音材用水性バインダー。
【請求項８】
請求項１〜７のいずれか一つに記載の水性バインダーを、無機繊維に付与し、加熱硬化させて成形したことを特徴とする無機繊維断熱吸音材。
【発明の詳細な説明】
【技術分野】
【０００１】
本発明は、グラスウール、あるいはロックウール等の無機繊維からなる断熱吸音材に好適に用いることのできる、ホルムアルデヒドを含有しない無機繊維断熱吸音材用水性バインダー、及びそれを用いた無機繊維断熱吸音材に関する。
【背景技術】
【０００２】
従来から、グラスウール、あるいはロックウール等の無機繊維からなる断熱吸音材において、繊維同士を結合させるバインダーとして、フェノール・ホルムアルデヒド樹脂（又はレゾール型フェノール樹脂）を主成分とするフェノール樹脂系バインダーが、広く使用されている。これらフェノール樹脂系バインダーは、比較的短時間で加熱硬化し、強度のある硬化物が得られることから、これを使用した無機繊維断熱吸音材は、形状保持、圧縮梱包開封後の厚み復元性、耐撓み性等に優れている。
【０００３】
しかしながら、フェノール樹脂系バインダーを使用すると、製造工程、特にバインダーの硬化時にホルムアルデヒドが放出される。そのため、放出されたホルムアルデヒドの処理、対応が問題となっている。特に近年では、環境負荷の低減から、法規制等により、ホルムアルデヒドの放散量の制限が求められており、環境負荷の少ない無機繊維断熱吸音材用のバインダーが所望されており、数多くの提案がなされている。
【０００４】
例えば、下記特許文献１には、（ａ）少なくとも２個のカルボン酸基、酸無水物基、又はそれらの塩を含有する多酸、（ｂ）少なくとも２個のヒドロキシル基を含有するポリオール、及び（ｃ）リン含有促進剤を含有しており、且つ、前記カルボン酸基、酸無水物基、またそれらの塩の当量類：前記ヒドロキシル基の当量比が、約１／０．０１〜約１／３であり、そしてカルボン酸基、酸無水物基、又はそれらの塩が不揮発性塩基で約３５％以下の範囲で中和されている硬化性の水性組成物が開示されている。
【０００５】
また、下記特許文献２には、（ａ）少なくとも２つのカルボキシル基、酸無水物基、またはそれらの塩を有するポリ酸、（ｂ）燐含有促進剤、（ｃ）ヒドロキシ基、１級アミノ基、２級アミノ基およびそれらの混合物よりなる群より選ばれる少なくとも２つの活性水素基を含む活性水素化合物を含有し、前記のカルボキシル基、酸無水物基、またはそれらの塩の当量数と、前記活性水素化合物の当量数の比が、約１／０．０１〜約１／３で、前記のカルボキシル基、酸無水物基、またはそれらの塩が約３５％未満の量で固定塩基により中和されているホルムアルデヒド非含有の硬化可能な水性組成物で、セルロース基体を強化する方法が開示されている。
【０００６】
また、下記特許文献３には、異なる２種類の酸無水物とアミンとの混合物で、ポリマーを含まないものの反応生成物を含んだガラス又はストーンウールといった無機繊維に好適なバインダー用樹脂が開示されている。
【０００７】
また、下記特許文献４には、カルボン酸とアルカノールアミンとを反応条件下で混合して得られる樹脂と、カルボン酸基含有ポリマーとを含んだ合成のガラス質繊維等に好適な結合剤が開示されている。
【特許文献１】特開平６‐１８４２８５号公報
【特許文献２】特開平７‐１８９１３１号公報
【特許文献３】特表２００３‐５０５５３８号公報
【特許文献４】特表２００４‐５０３６４３号公報
【発明の開示】
【発明が解決しようとする課題】
【０００８】
上記ホルムアルデヒド不含のバインダーは、ポリカルボン酸中のカルボキシル基と、架橋剤中のアミノ基、イミノ基、あるいは水酸基等の活性水素とのアミド化反応、イミド化反応、あるいはエステル化反応により、架橋して硬化する。
【０００９】
ここで、ポリカルボン酸中のカルボキシル基と、架橋剤中の水酸基とのエステル化反応は、フェノール・ホルムアルデヒド樹脂のメチロール基同士の反応と比較して反応速度が緩やかであるため、無機繊維断熱吸音材製造時のバインダー硬化過程において、硬化用オーブンの温度を高くする必要があり、また、硬化工程の時間を長くする必要があることから、経済性や生産性に劣るものである。
【００１０】
一方、ポリカルボン酸中のカルボキシル基と、架橋剤中のアミノ基あるいはイミノ基による、アミド化反応あるいはイミド化反応は、上記エステル化反応よりも、速やかに進行することが知られており、上記特許文献１〜４に開示されているように、ポリカルボン酸の架橋剤としてアルカノールアミンを用いたホルムアルデヒド不含水性バインダーが種々検討されている。
【００１１】
しかしながら、このようなバインダーであっても、無機繊維断熱吸音材用バインダーとして用いた場合、架橋の度合いが不足しやすく、硬化工程でのオーブン温度の低減、あるいは短時間化を充分図ることができなかった。
【００１２】
例えば、上記特許文献１に開示されているバインダーは、ポリアクリル酸中のカルボキシル基のモル数に対して、カルボキシル基と反応しうる官能基のモル数が、モル比で、０．２〜０．８と低く、無機繊維断熱吸音材用のバインダーとしては、架橋の度合いが不足している。そのため、繊維シートや耐熱性不織布としては充分な性能を備えることはできるものの、無機断熱吸音材としての充分な物性、例えば、製品厚みや、圧縮梱包から開梱した際の復元厚みを確保することが困難であった。
【００１３】
更に、上記特許文献２に開示されているバインダーは、主成分のエマルジョンポリマーの架橋に関与するカルボキシル基の含有量が少ないため、バインダーが熱可塑性を呈しやすいものであり、硬化工程において、オーブン中のコンベアにバインダーが無機繊維を伴って付着したり、無機繊維同士の接着部分のバインダーが欠落しやすく、所望する厚みの無機繊維断熱吸音材を製造できない場合があった。
【００１４】
また、上記特許文献３、４では、バインダー調合段階で、イミノ基とカルボキシル基とを先に反応させ、無機繊維断熱吸音材製造時のバインダー硬化過程では、エステル化反応のみにより硬化を進行させているが、イミノ基とカルボキシル基のイミド化反応を活用できないため、硬化工程でのオーブン温度の低減、あるいは短時間化が不充分であり、経済性や生産性に劣るものであった。
【００１５】
したがって、本発明の目的は、ホルムアルデヒドを含有せず、硬化反応が速やかに進行して且つ短時間で完了し、得られるバインダー硬化物が優れた強度を有する無機繊維断熱吸音材用水性バインダー、及びそれを用いた無機繊維断熱吸音材を提供することにある。
【課題を解決するための手段】
【００１６】
上記目的を達成するにあたって、本発明の無機繊維断熱吸音材用水性バインダーは、エチレン性不飽和単量体を重合した酸価５００〜９００ｍｇＫＯＨ／ｇのポリカルボン酸と、アミノ基及び／又はイミノ基を有するアルコールを含有する架橋剤とを含み、前記ポリカルボン酸中のカルボキシル基のモル数に対し、前記架橋剤中の水酸基とアミノ基とイミノ基との合計のモル数が、モル比で０．８〜１．５であり、前記ポリカルボン酸中のカルボキシル基のモル数に対し、前記架橋剤中のアミノ基とイミノ基との合計のモル数が、モル比で０．２〜０．８であることを特徴とする。
【００１７】
本発明の無機繊維断熱吸音材用水性バインダーは、ポリカルボン酸からなり、ホルムアルデヒド不含のバインダーであるので、加熱硬化時にホルムアルデヒドを放出することなく硬化することができ、排出ガス等において、環境負荷を少なくすることができる。また、アミノ基及び／又はイミノ基を有するアルコールを含有する架橋剤を用い、かつ、架橋剤中の水酸基、アミノ基、イミノ基が、上記モル比となるようにポリカルボン酸に配合することで、速やかにバインダーの加熱硬化を進行させることができ、硬化オーブンの温度の上昇や、硬化工程の時間を長くすることなく、無機繊維断熱吸音材を製造することができる。更には、架橋反応も充分に改善されるので架橋を緻密なものにでき、充分な諸物性を有する無機繊維断熱吸音材を得ることができる。
【００１８】
本発明の無機繊維断熱吸音材用水性バインダーにおいて、前記ポリカルボン酸の重量平均分子量は、１．０００〜１５．０００であることが好ましい。これによれば、強度の高いバインダー硬化物が得られ、繊維同士のバインディング(接着力)が、強固なものとなる。
【００１９】
また、本発明の無機繊維断熱吸音材用水性バインダーにおいて、前記架橋剤が、ジアルカノールアミンを少なくとも１種類以上含有することが好ましい。これによれば、架橋剤中に含有される官能基のうち、イミノ基は、水酸基よりも速くカルボキシル基と反応し、更に、立体障害によるバインダーの架橋の遅延や未完了部分が少なくなるので、硬化時間が短縮でき、更には、生産性の向上や得られるバインダー硬化物の強度を向上させることができる。
【００２０】
また、本発明の無機繊維断熱吸音材用水性バインダーにおいて、硬化促進剤を、前記ポリカルボン酸と前記架橋剤との合計１００質量部に対して、０．１〜１０質量部含有することが好ましい。これによれば、バインダーの硬化の進行が速くなり、バインダーの硬化工程を簡略化することができる。
【００２１】
また、本発明の無機繊維断熱吸音材用水性バインダーにおいて、硫酸アンモニウムを、前記ポリカルボン酸と前記架橋剤との合計１００質量部に対して、０．１〜５質量部含有することが好ましい。これによれば、無機繊維から溶出されるアルカリ成分を中和し、バインダー硬化物の加水分解を抑制することができるので、高湿度等の環境要因において、無機繊維断熱吸音材の物性が劣化を防止できる。
【００２２】
また、本発明の無機繊維断熱吸音材用水性バインダーにおいて、ワックス、あるいはワックス及び重質オイルの混合物より選択される１種の水分散体を、前記ポリカルボン酸と前記架橋剤との合計１００質量部に対して、固形分換算で、０．１〜５質量部含有することが好ましい。上記ワックス、あるいはワックス及び重質オイルの混合物は、無機繊維断熱吸音材製造時に製造設備への付着を抑制する離型剤や防塵剤、あるいは撥水剤として作用する。特に、上記ポリカルボン酸系バインダーは、フェノール・ホルムアルデヒド樹脂系バインダーと比較して、金属に対する接着性が良好であるため、バインダー硬化字に金属製コンベア等に無機繊維を伴って付着しやすくなり、生産性を損なう場合があるが、上記ワックス、あるいはワックス及び重質オイルの混合物を使用することにより、バインダーに離型性を付与することができ、上記問題を防ぐことができる。
【００２３】
また、本発明の無機繊維断熱吸音材用水性バインダーにおいて、シランカップリング剤を、前記ポリカルボン酸と前記架橋剤との合計１００質量部に対して、０．１〜２質量部含有することが好ましい。これによれば、シランカップリング剤が、無機繊維とバインダーとの界面における接着性を向上させることができ、得られる無機繊維断熱吸音材の各物性を向上させることができる。
【００２４】
一方、本発明の無機繊維断熱吸音材は、上記本発明の無機繊維断熱吸音材用水性バインダーを、無機繊維に付与し、加熱硬化させて成形したことを特徴とする。これによれば、製造時に、環境に好ましくない影響を与えるホルムアルデヒドを放出することないので、環境負荷が少なく、従来の物性を損なわない無機繊維断熱吸音材を得ることができる。
【発明の効果】
【００２５】
本発明の無機繊維断熱吸音材用水性バインダーは、ポリカルボン酸からなり、ホルムアルデヒド不含のバインダーであるので、加熱硬化時にホルムアルデヒドを放出することなく硬化することができ、排出ガス等において、環境負荷を少なくすることができる。また、アミノ基及び／又はイミノ基を有するアルコールを含有する架橋剤を用い、かつ、架橋剤中の水酸基、アミノ基、イミノ基が、上記モル比となるようにポリカルボン酸に配合することで、速やかにバインダーの加熱硬化を進行させることができ、硬化オーブンの温度の上昇や、硬化工程の時間を長くすることなく、無機繊維断熱吸音材を製造することができる。更には、架橋反応も充分に改善されるので架橋を緻密なものにでき、充分な諸物性を有する無機繊維断熱吸音材を得ることができる。
【００２６】
そして、上記本発明の無機繊維断熱吸音材用水性バインダーを用いて得られる無機繊維断熱吸音材は、環境条件、例えば、気温あるいは湿度によって、断熱吸音性能に関わる断熱材の厚み寸法や、施工時の自立性に関係する剛性が低下することがなく、従来のフェノール系バインダーを使用したものと同様の物性を有するものであり、住宅、建物等の断熱、吸音材、あるいは真空断熱材の芯材として、好適に使用できる。
【発明を実施するための最良の形態】
【００２７】
本発明の無機繊維断熱吸音材用水性バインダーは、エチレン性不飽和単量体を重合した酸価が５００〜９００ｍｇＫＯＨ／ｇのポリカルボン酸と、アミノ基及び／又はイミノ基を有するアルコールを含有する架橋剤とを含有する水溶性組成物である。
【００２８】
本発明の無機繊維断熱吸音材用水性バインダーに用いるポリカルボン酸は、エチレン性不飽和カルボン酸単量体より選択される１種以上の単量体を、単独あるいは、カルボキシル基を含有しないエチレン性不飽和単量体を併用して重合させて得られるものである。
【００２９】
上記エチレン性不飽和カルボン酸単量体としては、アクリル酸、メタクリル酸、クロトン酸、フマル酸、マレイン酸、２‐メチルマレイン酸、イタコン酸、２‐メチルイタコン酸、α‐β‐メチレングルタル酸、マレイン酸モノアルキル、フマル酸モノアルキル、無水マレイン酸、無水アクリル酸、β‐（メタ）アクリロイルオキシエチレンハイドロジエンフタレート、β‐（メタ）アクリロイルオキシエチレンハイドロジエンマレエート、β‐（メタ）アクリロイルオキシエチレンハイドロジエンサクシネート等が挙げられる。
【００３０】
ポリカルボン酸の分子量のコントロールのし易さ等から考慮すると、アクリル酸を使用することが好ましい。また、ポリカルボン酸の酸価を７８０ｍｇＫＯＨ／ｇ以上の高い領域に調整する場合は、マレイン酸あるいはフマル酸を使用することが好ましい。
【００３１】
上記カルボキシル基を含有しないエチレン性不飽和単量体としては、メチル（メタ）アクリレート、エチル（メタ）アクリレート、ｎ‐ブチル（メタ）アクリレート、イソブチル（メタ）アクリレート、ｔ‐ブチル（メタ）アクリレート、２‐エチルヘキシル（メタ）アクリレート、セチル（メタ）アクリレート、ｎ‐ステアリル（メタ）アクリレート、ジエチレングリコールエトキシ（メタ）アクリレート、メチル‐３‐メトキシ（メタ）アクリレート、エチル‐３‐メトキシ（メタ）アクリレート、ブチル‐３‐メトキシ（メタ）アクリレート、シクロヘキシル（メタ）アクリレート、ベンジル（メタ）アクリレート、イソボニル（メタ）アクリレート、テトラヒドロフルフリルアクリレート、２‐ヒドロキシエチルアクリレート、２‐ヒドロキシプロピルアクリレート、４‐ヒドロキシブチルアクリレート、３価以上のポリオールのモノ（メタ）アクリレート、アミノアルキル（メタ）アクリレート、Ｎ‐アルキルアミノアルキル（メタ）アクリレート、Ｎ，Ｎ‐ジアルキルアミノアルキル（メタ）アクリレート等のアクリル系単量体；ビニルアルキルエーテル、Ｎ‐アルキルビニルアミン、Ｎ，Ｎ‐ジアルキルビニルアミン、Ｎ‐ビニルピリジン、Ｎ‐ビニルイミダゾール、Ｎ‐（アルキル）アミノアルキルビニルアミン等のビニル系単量体；（メタ）アクリルアミド、Ｎ‐アルキル（メタ）アクリルアミド、Ｎ，Ｎ‐ジアルキル（メタ）アクリルアミド、Ｎ，Ｎ‐ジアルキルアミノアルキル（メタ）アクリルアミド、ジアセトン（メタ）アクリルアミド、Ｎ‐ビニルホルムアミド、Ｎ‐ビニルアセトアミド、Ｎ‐ビニルピロリドン等のアミド系単量体；エチレン、プロピレン、イソブチレン、イソプレン、ブタジエン等の脂肪族不飽和炭化水素；スチレン、α‐メチルスチレン、ｐ‐メトキシスチレン、ビニルトルエン、ｐ‐ヒドロキシスチレン、ｐ‐アセトキシスチレン当のスチレン系単量体；酢酸ビニル、プロピオン酸ビニル等のビニルエステル系単量体；アクリロニトリル、グリシジル（メタ）アクリレート等が挙げられる。これらは、１種又は２種以上を併用することができる。ただし、Ｎ‐メチロール（メタ）アクリルアミド、メチル‐Ｎ‐メチロール（メタ）アクリルアミドは、加熱すると、架橋反応を生じ、ホルムアルデヒドを放出するので、使用することは避ける。
【００３２】
ポリカルボン酸の酸価は、５００〜９００ｍｇＫＯＨ／ｇであることが必要であり、６００〜９００ｍｇＫＯＨ／ｇが好ましく、６５０〜９００ｍｇＫＯＨ／ｇがより好ましい。ポリカルボン酸の酸価が５００ｍｇＫＯＨ／ｇ未満であると、当該水性バインダーを加熱硬化させて得られる硬化物の架橋構造が粗になり、バインダー硬化物の強度、剛性が低下する傾向にある。そのため、このバインダーを用いて得られる無機繊維断熱吸音材は、圧縮梱包開封後の厚み復元性（以後、「復元性」と称する）や、ボードとしての剛性が低下し、断熱性、吸音性、あるいは自立性、すなわち施工時の作業性が損なわれる場合がある。一方、ポリカルボン酸の酸価が９００ｍｇＫＯＨ／ｇを超えると、バインダー硬化後の架橋構造が、密になりすぎて脆くなる傾向にある。そのため、このバインダーを用いて得られる無機繊維断熱吸音材は、所望する性能に達しない場合や、硬化後も未反応のカルボキシル基が硬化物中に残存し、例えば、高湿度下において、吸湿して、バインダーによる繊維と繊維の結合力が低下する等の問題が生じる場合がある。なお、本発明において、ポリカルボン酸の酸価は、ポリカルボン酸１ｇを中和するのに要する水酸化カリウムのミリグラム数で表す。
【００３３】
ポリカルボン酸の重量平均分子量は、１，０００〜１５，０００が好ましく、２，０００〜１０，０００がより好ましく、２，０００〜５，０００が特に好ましい。ポリカルボン酸の重量平均分子量が１５，０００を超えると、バインダー塗布から水分揮散後のバインダーの粘度上昇が著しく、無機繊維への塗布時、あるいは塗布後の流動性が劣り、無機繊維に対し均一にバインダーを塗布させにくくなる。また、無機繊維に付着したバインダーは、粘着性が高くなる傾向にあるため、バインダーを付着させた繊維が製造設備に付着しやすくなり、製造ラインの汚れや無機繊維断熱吸音材表面の繊維が塊となって、製造設備に付着し、得られる製品の外観、厚み寸法が部分的に不足する等の問題が生じる場合がある。一方、ポリカルボン酸の重量平均分子量が１，０００未満であると、硬化時の加熱により、バインダー成分がヒュームとして揮散しやすくなり、無機繊維に対するバインダー付着量が低減しやすい。そのため、無機繊維断熱吸音材とした場合、諸物性が低下したり、また、ポリカルボン酸の重合時の重合度合を抑制する必要があるので、エチレン性不飽和単量体が残存しやすくなり、臭気が発生したりと新たな環境負荷が生じる虞れがある。
【００３４】
ポリカルボン酸の重量平均分子量が上記範囲内であれば、無機繊維用水性バインダーの粘度を調整しやすく、また、無機繊維への塗布時、あるいは塗布後の流動性を良好にできるので、無機繊維へのバインダー付着量のばらつきを抑制できる。そして、無機繊維断熱吸音材の製造において、バインダーの繊維への塗布工程は、遠心法等で繊維化された直後の約２００〜３５０℃の高温雰囲気下で行われることが多いが、その際バインダー中の水分の揮散を良好にできる。
【００３５】
また、ポリカルボン酸の重量平均分子量は、バインダーの流動性だけでなく、硬化後の架橋密度とも関係があり、同酸価のポリカルボン酸であっても分子量が異なると、バインダー硬化物の強度が変動し、得られる無機繊維断熱吸音材の物性も変化する。例えば、ポリカルボン酸の重量平均分子量が小さくなるにつれて、バインダー硬化物は脆くなる傾向にあり、所望する物性が得られない場合があるが、ポリカルボン酸の重量平均分子量が上記範囲内であれば、バインダーの流動性と、得られる無機繊維断熱吸音材の諸物性との最適化を図れる。
【００３６】
本発明の無機繊維断熱吸音材用水性バインダーに用いる架橋剤は、アミノ基及び／又はイミノ基を有するアルコールを少なくとも含有する。
【００３７】
ポリカルボン酸のカルボキシル基と反応し、架橋を形成しうる官能基としては、アミノ基、イミノ基、水酸基、エポキシ基、メチロール基が挙げられる。
【００３８】
カルボキシル基との反応速度という観点からすると、上記官能基中、水酸基が最も反応が遅い官能基である。
【００３９】
一方、比較的反応の速い官能基での得失を有しており、例えば、メチロール基は、カルボキシル基との反応において、ホルムアルデヒドを放出する可能性が高く、本発明の目的とは合致しない。
【００４０】
また、エポキシ基は、水との親和性に乏しく、エポキシ基を含有する架橋剤を水性バインダーで使用する際には、当該架橋剤を水分散体にするか、分子構造中に他の親水基を含有させる必要がある。この水分散体は、低温での造膜性が高くなるので、バインダーの硬化以前に造膜して、バインダー中の架橋剤が不均一になり、バインダー硬化後も均質な強度を発現しない場合や、造膜により無機繊維断熱吸音材製造設備、特に硬化工程以前の集綿工程でのバインダー付着が顕著になる場合があり、無機繊維断熱吸音材の生産性や物性が低下する。また、分子構造中に他の親水基を導入することは、バインダーの耐水性を損なう虞がある。更に、エポキシ基は、バインダーのｐＨにより、水中で開環して、水酸基に変化する場合があり、安定した生産性や品質を確保することが難しい。
【００４１】
また、アミノ基やイミノ基を有する化合物としては、アミン類が挙げられるが、一般的にアミン類は臭気の問題があり、バインダー調合工程、あるいは無機繊維断熱吸音材製造時に、架橋剤であるアミン類が揮散して、臭気等の新たな環境負荷を生み出す原因となる。
【００４２】
本発明においては、架橋剤として、アミノ基及び／又はイミノ基を有するアルコールを用いる。上記アルコールは、分子中に、アミノ基及び／又はイミノ基と、水酸基とを含有することにより、蒸気圧の低減、もしくは沸点の上昇を図り、アミン類のような臭気による環境負荷を抑制でき、また、分子中に水酸基よりも速やかにカルボキシル基と反応するアミノ基及び／又はイミノ基を含有するので、無機繊維断熱吸音材製造時の硬化オーブン温度の低下や、硬化時間の短縮、あるいはバインダー架橋度合の向上により、無機繊維断熱吸音材の生産性や物性を向上できる。
【００４３】
上記アルコールとしては、例えば、エタノールアミン、イソプロパノールアミン、ジエタノールアミン、ジイソプロパノールアミン等のアルカノールアミン；脂肪族ポリアミン［例えば、エチレンジアミン、ジエチレントリアミン、トリエチレンテトラミン、テトラエチレンペンタミン、ペンタエチレンヘキサミン、１，２‐ジアミノプロパン、１，３‐ジアミノプロパン、１，４‐ジアミノブタン、１，６‐ジアミノヘキサン、３，３’‐イミノビス（プロピルアミン）、３‐（メチルアミノ）プロピルアミン、３‐（ジメチルアミノ）プロピルアミン、３‐（エチルアミノ）プロピルアミン、３‐（ブチルアミノ）プロピルアミン、Ｎ‐メチル‐３，３’‐イミノビス（プロピルアミン）、ポリエチレンイミン等］、芳香族ポリアミン［例えば、フェニレンジアミン、ｏ‐トリジン、ｍ‐トルイレンジアミン、ｍ‐キシリレンジアミン、ジアニシジン、ジアミノジフェニルエーテル、１，４‐ジアミノアントラキノン、３，３’‐ジメチル‐４，４’‐ジアミノビフェニル、４，４’‐ジアミノベンズアニリド、４，４’‐ジアミノ‐３，３’‐ジエチルジフェニルメタン等］、複素環アミン［例えば、ピペラジン、２‐メチルピペラジン、１‐（２‐アミノエチル）ピペラジン、２，５‐ジメチルピペラジン、シス‐２，６‐ジメチルピペラジン、ビス（アミノプロピル）ピペラジン、１，３‐ジ（４‐ピペリジル）プロパン、３‐アミノ‐１，２，４‐トリアゾール、１‐アミノエチル‐２‐メチルイミダゾール等］等のアミン類に、エチレンオキサイド、あるいはプロピレンオキサイドを付加したポリアミン系ポリオールが挙げられる。
【００４４】
本発明においては、架橋剤として、ジエタノールアミン、ジイソプロパノールアミン等のジアルカノールアミンを少なくとも１種類以上含有することが好ましい。
【００４５】
ジアルカノールアミンは、上記ポリアミン系ポリオールと比較して、分子量が小さいながらも、沸点が２００℃以上であるので、ポリカルボン酸との反応性が高く、また、無機繊維断熱吸音材製造時の硬化工程での揮散が少なく、経済性に優れている。
【００４６】
また、本発明の無機繊維断熱吸音材用水性バインダーは、架橋剤として上記アルコール以外のポリオールを更に併用してよい。
【００４７】
このようなポリオールとしては、水溶性のポリオールであることが好ましく、具体的には、１，２‐エタンジオール（エチレングリコール）及びその二量体又は三量体、１，２‐プロパンジオール（プロピレングリコール）及びその二量体又は三量体、１，３‐プロパンジオール、２，２‐メチル‐１，３‐プロパンジオール、２‐ブチル‐２‐エチル‐１，３‐プロパンジオール、１，３‐ブタンジオール、１，４‐ブタンジオール、２‐メチル‐２，４‐ブタンジオール、１，５‐ペンタンジオール、３‐メチル‐１，５‐ペンタンジオール、２‐メチル‐２，４‐ペンタンジオール、１，６‐ヘキサンジオール、１，４‐シクロヘキサンジオール、２‐エチル‐１，３‐ヘキサンジオール、２‐ヒドロキシメチル‐２‐メチル‐１，３‐プロパンジオール、２‐エチル‐２‐ヒドロキシメチル‐２‐メチル‐１，３‐プロパンジオール、１，２，６‐ヘキサントリオール、２，２‐ビス（ヒドロキシメチル）‐２，３‐プロパンジオール等の脂肪族ポリオール；トリエタノールアミン、トリイソプロパノールアミン等のトリアルカノールアミン；グルコース、フルクトース、マンニトール、ソルビトール、マルチトール等の糖類、及び上記ポリオールと、フタル酸、アジピン酸、アゼライン酸等のポリエステルポリオール、ポリエチレングリコール、ポリプロピレングリコール、アクリル樹脂系ポリオール等が挙げられる。これらは、１種又は２種以上を併用することができる。そして、なかでも、高沸点であり、かつ、揮散しにくいという理由から、トリアルカノールアミンが好ましい。
【００４８】
本発明の無機繊維断熱吸音材用水性バインダーにおいては、ポリカルボン酸中のカルボキシル基のモル数に対し、架橋剤中の水酸基とアミノ基とイミノ基との合計のモル数が、モル比で０．８〜１．５、且つ、架橋剤中のアミノ基とイミノ基との合計のモル数が、モル比で０．２〜０．８となるように、ポリカルボン酸と架橋剤を含有させる必要がある。
【００４９】
ポリカルボン酸中のカルボキシル基のモル数に対する、架橋剤中の水酸基とアミノ基とイミノ基との合計のモル数が、モル比で０．８未満であると、ポリカルボン酸のカルボキシル基がバインダー硬化後も残存やすい。一方、１．５を超えると、架橋剤が、未反応のままバインダー硬化後も残存するので、得られる無機繊維断熱吸音材の耐湿性等の環境要因で物性が低下したり、過剰分のポリカルボン酸、あるいは架橋剤が生じやすくなり、経済性も劣る。ポリカルボン酸のカルボキシル基のモル数に対する、架橋剤中の水酸基とアミノ基とイミノ基との合計のモル数が、上記範囲内であれば、ポリカルボン酸、及び架橋剤ともに過不足なくバインダー硬化時に架橋構造を形成することとなるので、バインダー硬化物の強度が強固なものとなり、得られる無機繊維断熱吸音材の諸物性を最適なものにできる。
【００５０】
また、ポリカルボン酸中のカルボキシル基のモル数に対する、架橋剤中のアミノ基とイミノ基との合計のモル数が、モル比で０．２未満であると、バインダーの架橋反応において、カルボキシル基と水酸基の反応が支配的になり、無機繊維断熱吸音材製造時の硬化工程において、硬化オーブン温度の低下や硬化時間の短縮が難しくなる。一方、０．８を超えると、バインダー架橋中に親水性の高いアミド結合や、イミド結合が増加するので、得られる無機繊維断熱吸音材の耐湿性等の環境要因で物性が低下する。ポリカルボン酸のカルボキシル基のモル数に対する、架橋剤中のアミノ基とイミノ基の合計のモル数が、上記範囲内であれば、バインダーの硬化が速やかに進行して、無機繊維断熱吸音材製造時の硬化条件の緩和、あるいは短縮による生産性の向上や、得られる無機繊維断熱吸音材の諸物性をより最適なものにできる。
【００５１】
本発明の無機繊維断熱吸音材用水性バインダーにおいては、ポリカルボン酸中のカルボキシル基のモル数に対する、架橋剤中の水酸基とアミノ基とイミノ基との合計のモル数は、モル比で０．９〜１．２となるように含有させることが好ましく、０．９５〜１．１となるように含有させることがより好ましい。
【００５２】
また、ポリカルボン酸中のカルボキシル基のモル数に対する、架橋剤中のアミノ基とイミノ基との合計のモル数は、０．２５〜０．８となるように含有させることが好ましく、０．３〜０．７となるように含有させることがより好ましい。
【００５３】
本発明の無機繊維断熱吸音材用水性バインダーに用いる硬化促進剤としては、前記ポリカルボン酸のカルボキシル基と前記架橋剤中のアミノ基、イミノ基、あるいは水酸基との、アミド化反応、イミド化反応あるいはエステル化反応を促進するものが挙げられ、水溶性の化合物が好ましい。
【００５４】
このような硬化促進剤としては、次亜リン酸ナトリウム、次亜リン酸カリウム、次亜リン酸カルシウム、次亜リン酸マグネシウム等の次亜リン酸塩；トリス（３‐ヒドロキシプロピル）ホスフィン等の有機リン化合物；テトラエチルホスホニウム塩、トリエチルベンジルホスホニウム塩、テトラｎ‐ブチルホスホニウム塩、トリｎ‐ブチルメチルホスホニウム塩等の４級ホスホニウム塩；三フッ化ホウ素アミン錯体、塩化亜鉛、塩化アルミニウム、塩化マグネシウム等のルイス酸化合物；チタンラクテート、チタントリエタノールアミネート、ジルコニルアセテート等の水溶性有機金属化合物等が挙げられる。これらは、１種又は２種以上を併用することができる。なかでも、次亜リン酸カルシウム、及びトリス（３‐ヒドロキシプロピル）ホスフィンは、少量でも硬化促進効果が高い上に、バインダー硬化物中に残存しても、バインダー硬化物の耐湿性を損なうことが少ないので好ましい。
【００５５】
そして、硬化促進剤の含有量は、前記ポリカルボン酸と前記架橋剤との合計１００質量部に対して、０．１〜１０質量部であることが好ましく、１〜５質量部がより好ましい。硬化促進剤の含有量が、０．１質量部未満であると、硬化促進の効果がほとんど認められず、また、１０質量部を超えると、添加量に対する硬化促進の効果が見られず、不経済であり、更には、バインダー硬化物中に残存して、バインダー硬化物の耐水性を損なう場合がある。
【００５６】
本発明の無機繊維断熱吸音材用水性バインダーにおいては、硫酸アンモニウムを更に含有することが好ましい。
【００５７】
本発明の無機繊維断熱吸音材用水性バインダーは、ポリカルボン酸と、アミノ基及び／又はイミノ基を有するアルコールを含有する架橋剤とを反応させて、アミド結合、イミド結合あるいは、エステル結合を形成させるが、上記の結合は、無機繊維から溶出されるアルカリ成分によって加水分解やすいため、無機繊維断熱吸音材の経年の使用において、バインダーの無機繊維同士の結合力が低下する場合がある。
【００５８】
一方、バインダー組成中に、硫酸アンモニウムを配合した場合、バインダー硬化工程での加熱により、アンモニウムイオンがアンモニアとして揮散して、酸としてバインダー中に残存する。このため、硫酸アンモニウムを含有させることで無機繊維からの溶出するアルカリ成分を中和でき、その結果バインダー中の架橋部の加水分解を抑制できるので、無機繊維断熱吸音材の諸物性を長期間維持できる。
【００５９】
そして、硫酸アンモニウムの含有量は、ポリカルボン酸と架橋剤との合計１００質量部に対して、０．１〜５質量部が好ましく、１〜３質量部がより好ましい。０．１質量部未満であると、上記溶出するアルカリ成分を中和する効果が不充分であり、５質量部を超えると、上記溶出するアルカリ成分を中和するには過剰量となり、逆に耐水性を損なう場合がある。
【００６０】
本発明の無機繊維断熱吸音材用水性バインダーにおいては、ワックス、あるいはワックスと重質オイルの混合物より選択される少なくとも１種の水分散体を更に含有することが好ましい。
【００６１】
一般に、ポリカルボン酸は、フェノール・ホルムアルデヒド樹脂と比較して、金属に対する接着性が良いので、無機繊維に付与したバインダーの硬化工程において、バインダーがコンベア等の設備に付着しやすく、それと同時に無機繊維を製造設備に付着させてしまうことがある。これにより、得られる無機繊維製品の表面に凹凸部を生じさせやすく、製品の外観を損ないがちである、また、製造設備に接着した無機繊維の塊等を除去するため、高温下で煩雑な作業が必要となり、生産性を損ねる等の問題が生じがちであるが、上記ワックス、あるいはワックスと重質オイルの混合物をバインダー中に配合することで、これらの成分が無機繊維断熱吸音材製造時の離型剤として作用し、これらの問題を解決することができる。また、同時に、上記ワックス、あるいはワックスと重質オイルの混合物は、バインダー硬化物中に残存して、無機繊維断熱吸音材の撥水性を向上させることができる。
【００６２】
上記ワックスは、室温下で固体であるが、約４０℃以上に加熱すると、比較的流動性の高い液体となるものを指し、具体的には、蜜ろう、ラノリンワックス及びセラックワックス等の動物系ワックス、カルナバワックス、木ろう、ライスワックス及びキャンデリラワックス等の植物系ワックス、モンタンワックス及びオゾケライト等の鉱物系ワックス、パラフィンワックス及びマイクロクリスタリンワックス等の石油系ワックス、フィッシャートロプシュワックス、ポリエチレンワックス、ポリプロピレンワックス、ポリカーボネートワックス、やし油脂肪酸エステル、牛脂脂肪酸エステル、ステアリン酸アミド、ジペプタデシルケトン及び硬化ひまし油等の合成ワックスが挙げられる。これらは、１種又は２種以上を併用することができる。そして、これらの中でも、パラフィンワックス、ポリエチレンワックス及びポリプロピレンワックスが、経済性の点で好ましい。
【００６３】
重質オイルとしては、炭素数がおおよそ１５〜１２０の脂肪族炭化水素であるパラフィンあるいはナフテンで構成されているものを用いる。重質オイルは、ワックスと比較的類似した化学構造を有しており、流動性も高いので、ワックスの可塑剤としても作用する。そのため、水性バインダーを硬化させるための加熱の際に、ワックスの流動性を高めることができ、無機繊維上にむらなくワックス及び重質オイルを塗布することができ、無機繊維断熱吸音材の離型性や撥水性のばらつきを低減できる。
【００６４】
重質オイルの分類は、粘度により行われ、ＶＧ（Ｖｉｓｃｏｓｉｔｙ  Ｇｒａｄｅ）で３２０ｍｍ２／ｓ〜６８０ｍｍ２／ｓの領域にあるものが、本発明において好ましく用いることができる。比較的粘度の低い、例えばＶＧが３２０ｍｍ２／ｓ未満の重質オイルでは、炭素数が３０以下、特に、炭素数が２０以下の成分が増加しがちで、バインダー硬化時の加熱の際に揮散し易くなり、粘度が高く、例えばＶＧが６８０ｍｍ２／ｓを超えると、乳化する際の分散剤との混合に時間を要し、生産性を損なう場合がある。
【００６５】
上記ワックスと上記重質オイルとを併用する場合において、ワックスと重質オイルの質量比に特に制限はないが、ワックス：重質オイル＝４０：６０〜９５：５であることが好ましい。重質オイルの比率が、６０質量％を超えると、室温下での撥水剤の流動性が高くなるので、得られる無機繊維断熱吸音材の長期間の使用での撥水性が低下する場合がある。一方、重質オイルの比率が５質量％未満になると、高融点のワックスを使用する場合には、ワックスの可塑化効果が低減し、得られる無機繊維断熱吸音材の撥水性にばらつきが生じる場合がある。したがって、上記重質オイルの使用比率は、使用するワックスの融点、あるいは所望する撥水性能に合わせ、適宜調整することがより好ましい。
【００６６】
一般的に、ワックス及び重質オイルは、疎水性材料であるため、ワックス、あるいはワックスと重質オイルの混合物をバインダーに添加する際には、混和性向上のため、あらかじめ、水に分散又は乳化させて用いることが好ましい。
【００６７】
上記ワックス、及び重質オイルの水への分散剤としては、特に制限はなく、各種界面活性剤、あるいは水溶性樹脂等が挙げられ、分散剤の種類及び量に関しては、適宜設定することが好ましい。
【００６８】
そして、ワックス、あるいはワックスと重質オイルの混合物の含有量は、前記ポリカルボン酸と前記架橋剤との合計１００質量部に対して、固形分換算で０．１〜５質量部が好ましく、０．５〜３質量部がより好ましく、０．５〜２質量部が特に好ましい。含有量が０．１質量部未満であると、離型性、撥水性の向上がほとんど見られず、５．０質量部を超えても含有量の増加に比例して撥水性が向上せず不経済であるので好ましくない。
【００６９】
本発明の無機繊維断熱用水性バインダーにおいては、シランカップリング剤を更に含有することが好ましい。シランカップリング剤は、無機繊維とバインダーとの界面で作用し、バインダーの無機繊維への接着を向上させることができる。
【００７０】
シランカップリング剤としては、γ‐アミノプロピルトリエトキシシラン、γ‐（２‐アミノエチル）アミノプロピルトリメトキシシラン、γ‐（２‐アミノエチル）アミノプロピルメチルジメトキシシラン等のアミノシランカップリング剤、γ‐グリシドキシプロピルトリメトキシシラン、γ‐グリシドキシプロピルメチルジメトキシシラン等のエポキシシランカップリング剤等が挙げられる。これらは、１種又は２種以上を併用することができる。
【００７１】
なお、アミノシランカップリング剤を使用する場合、直接、無機繊維断熱用水性バインダーに添加すると、シラン部位の加水分解と縮合反応が生じ、白色の水不溶性物が発生する虞れがあるため、アミノシランカップリング剤を予め水に溶解させた後、アンモニア水等を添加してアルカリ性に調整して、シラン部位を加水分解させた後に添加することが好ましい。
【００７２】
そして、シランカップリング剤の含有量は、ポリカルボン酸と架橋剤との合計１００質量部に対して、固形分換算で０．１〜２．０質量部が好ましい。０．１質量部未満であると、シランカップリング剤による効果がほとんど認められず、また、２．０質量部を超えても含有量の増加に比例して接着性が向上せず不経済であるので好ましくない。
【００７３】
また、本発明の無機繊維断熱吸音材用水性バインダーにおいては、防塵剤、着色剤等の各種添加剤を更に添加してもよい。
【００７４】
本発明の無機繊維断熱吸音材用水性バインダーは、上記ポリカルボン酸と、架橋剤と、硬化促進剤と、必要に応じて更にワックス、あるいはワックス及び重質オイルの混合物より選択される１種の水分散体、シランカップリング剤等を、ディゾルバー等の攪拌機のついたタンクを用いて混合することで調製することができる。
【００７５】
本発明の無機繊維断熱吸音材用水性バインダーの最も好ましい態様としては、ポリカルボン酸が、エチレン性不飽和単量体を重合した酸価５００〜９００ｍｇＫＯＨ／ｇのポリカルボン酸であり、架橋剤が、ジアルカノールアミンを少なくとも１種類以上含有するものであり、硬化促進剤が、ポリカルボン酸と架橋剤との合計１００質量部に対して、０．１〜１０質量部含有し、ポリカルボン酸中のカルボキシル基のモル数に対し、架橋剤中の水酸基とアミノ基とイミノ基との合計のモル数が、モル比で０．８〜１．５であり、かつ、ポリカルボン酸中のカルボキシル基のモル数に対し、架橋剤中のアミノ基とイミノ基との合計のモル数が、モル比で０．２〜０．８であるものが挙げられる。
【００７６】
水性バインダーの形態としては、エマルション、コロイダルディスパージョン、水溶性組成物が挙げられるが、エマルションやコロイダルディスパージョンでは、分散されている樹脂成分と水との混和性が劣り、媒体である水が揮散すると、フィルムを形成しやすいという特性を有している。バインダー中の樹脂組成物が、硬化前にフィルムを形成すると、繊維表面でのバインダーの流動性が損なわれやすく、バインダーの付着量が均質な無機繊維断熱吸音材が得られないだけでなく、繊維同士のバインダーによる結合が欠ける部分が多くなり、製品としての形状を保つのが困難となる場合がある。また、コロイダルディスパージョンやエマルションでは、一旦、媒体である水が揮散してフィルムを形成すると、再度水性材料に戻り難いため、製造設備等にバインダーが付着すると、洗浄が煩雑となり、生産性の低下が生じる傾向にある。
【００７７】
一方、水性バインダーが水溶性組成物である場合、水の揮散によるフィルム形成がないので、上記のような問題が生じることがない。よって、本発明の無機繊維断熱吸音材用水性バインダーは水溶性組成物として調製することが好ましい。
【００７８】
ここで、エマルションとは、樹脂成分とは別の乳化剤、例えば、界面活性剤等で乳化したものを指し、コロイダルディスパージョンとは、樹脂成分中の官能基によって、水中に分散したものを指しており、両者とも外観は乳白色をしている。一方、水溶性組成物とは、樹脂成分が完全に水に溶解しているものを指しており、外観も透明、あるいは透明に近いものである。
【００７９】
また、無機繊維断熱吸音材用水性バインダーの固形分量は、５〜４０質量％が好ましく、１０〜３０質量％がより好ましい。固形分量が５質量％未満であると水分量が多くなり、硬化工程で時間を要し、生産性を損なう場合があり、４０質量％を超えると粘度が高くなり、バインダーの流動性が低下する。
【００８０】
また、無機繊維断熱吸音材用水性バインダーのｐＨは、調合の成り行きで決まることから特に限定はしないが、ポリカルボン酸を含むことから、酸性となり、ｐＨは約３〜５となる。
【００８１】
次に、本発明の無機繊維断熱吸音材について説明する。
【００８２】
本発明の無機繊維断熱吸音材は、上記無機繊維断熱吸音材用水性バインダーを無機繊維に付与し、バインダーを加熱硬化させて成形して得られたものである。
【００８３】
本発明の無機繊維断熱吸音材は、例えば以下のようにして製造することができる。すなわち、まず、溶融した無機質原料を繊維化装置で繊維化し、その直後に上記のバインダーを無機繊維に付与する。次いで、バインダーが付与された無機繊維を有孔コンベア上に堆積して嵩高い無機繊維断熱吸音材用中間体を形成し、所望とする厚さになるように間隔を設けた上下一対の有孔コンベア等に送り込んで狭圧しつつ加熱し、バインダーを硬化させて無機繊維断熱吸音材を形成する。そして、必要に応じて表皮材等を被覆させて、無機繊維断熱吸音材を所望とする幅、長さに切断して製品が得られる。以下、各工程について更に詳しく説明する。
【００８４】
本発明の無機繊維断熱吸音材に用いる無機繊維としては、通常の断熱吸音材に使用されているグラスウール、ロックウール等を用いることができる。無機繊維の繊維化方法は、火焔法、吹き飛ばし法、遠心法（ロータリー法とも言う）等の各種方法を用いることができる。特に無機繊維がグラスウールの場合は、遠心法を用いることが好ましい。なお、目的とする無機繊維断熱吸音材の密度は、通常の断熱材や吸音材に使用されている密度でよく、好ましくは５〜３００ｋｇ／ｍ３の範囲である。
【００８５】
無機繊維にバインダーを付与するには、スプレー装置等を用いて塗布、噴霧する。バインダーの付与量の調整は、従来の撥水剤を含まないバインダーと同様の方法で調整することができる。そして、バインダーの付与量は、無機繊維断熱吸音材の密度や用途によって異なるが、バインダーを付与した無機繊維断熱吸音材の質量を基準として、固形分換算で０．５〜１５質量％の範囲が好ましく、０．５〜９質量％の範囲がより好ましい。
【００８６】
無機繊維吸音断熱材にバインダーを付与するタイミングとしては、繊維化後であればいつでも良いが、バインダーを効率的に付与させるためには、繊維化直後に付与することが好ましい。
【００８７】
上記工程によってバインダーが付与された無機繊維は、有孔コンベア上に堆積され、嵩高い無機繊維中間体となる。ここで有孔コンベア上に堆積する時に、無機繊維が堆積される有孔コンベアの反対側から吸引装置により吸引することがより好ましい。
【００８８】
その後、有孔コンベア上を連続的に移動する前記無機繊維中間体を、所望とする厚さになるように間隔を設けた上下一対の有孔コンベア等に送り込むと同時に、加熱した熱風によりバインダーを硬化させて、無機繊維断熱吸音材をマット状に成形した後、所望とする幅、長さに切断する。
【００８９】
バインダーの加熱硬化温度は、２００〜３５０℃が好ましい。また、加熱硬化時間は、無機繊維断熱吸音材の密度、厚さにより、３０秒〜１０分の間で適宜調整する。
【００９０】
本発明の無機繊維断熱吸音材は、そのままの形態で用いてもよく、また、表皮材で被覆して用いてもよい。表皮材としては、紙、合成樹脂フィルム、金属箔フィルム、不織布、織布あるいはこれらを組み合わせたものを用いることができる。
【００９１】
このようにして得られた本発明の無機繊維断熱吸音材は、バインダーの加熱硬化時に、ホルムアルデヒドを放出することがないので、従来のフェノール・ホルムアルデヒド系バインダーと比較して、環境負荷を少ないものである。
【実施例】
【００９２】
以下、本発明を実施例によって更に詳細に説明する。なお、以下の説明において、部、％は、特に断りのない場合は質量基準を表す。
【００９３】
＜バインダーの硬化性評価＞
（実施例１）
ポリカルボン酸としてポリアクリル酸（酸価７７０ｍｇＫＯＨ／ｇ、重量平均分子量８，０００）を水で溶解させた樹脂溶液（固形分４５％）を固形分換算で１００部と、架橋剤としてジエタノールアミンを４８．０部とを混合（架橋剤のイミノ基と水酸基の総モル量／ポリカルボン酸のカルボキシル基のモル量＝１．０、架橋剤のイミノ基のモル量／ポリカルボン酸のカルボキシル基のモル量＝０．３３）した水溶性組成物を固形分が５０％となるように水で希釈して、実施例１の無機繊維断熱吸音材用水性バインダーを得た。
【００９４】
（実施例２）
ポリカルボン酸としてポリアクリル酸（酸価７７０ｍｇＫＯＨ／ｇ、重量平均分子量８，０００）を水で溶解させた樹脂溶液（固形分４５％）を固形分換算で１００部と、架橋剤としてジエタノールアミンを４８．０部と、硬化促進剤として次亜リン酸ナトリウムを４．０部とを混合（架橋剤のイミノ基と水酸基の総モル量／ポリカルボン酸のカルボキシル基のモル量＝１．０、架橋剤のイミノ基のモル量／ポリカルボン酸のカルボキシル基のモル量＝０．３３）した水溶性組成物を固形分が５０％となるように水で希釈して、実施例２の無機繊維断熱吸音材用水性バインダーを得た。
【００９５】
（実施例３）
ポリカルボン酸としてスチレンとマレイン酸とからなるポリカルボン酸（酸価８９０ｍｇＫＯＨ／ｇ、重量平均分子量１４，０００）を水で溶解させた樹脂溶液（固形分４０％）を固形分換算で１００部と、架橋剤としてジエタノールアミンを４４．４部とを混合（架橋剤の水酸基とイミノ基の総モル量／ポリカルボン酸のカルボキシル基のモル量＝０．８、架橋剤のイミノ基のモル量／ポリカルボン酸のカルボキシル基のモル量＝０．２７）した水溶性組成物を固形分が５０％となるように水で希釈して、実施例３の無機繊維断熱吸音材用水性バインダーを得た。
【００９６】
（比較例１）
ポリカルボン酸としてポリアクリル酸（酸価７７０ｍｇＫＯＨ／ｇ、重量平均分子量８，０００）を水で溶解させた樹脂溶液（固形分４５％）を固形分換算で１００部と、架橋剤としてトリエタノールアミンを６８．１部とを混合（架橋剤の水酸基のモル量／ポリカルボン酸のカルボキシル基のモル量＝１．０）した水溶性組成物を固形分が５０％となるように水で希釈して、比較例１の無機繊維用水性バインダーを得た。
【００９７】
（比較例２）
ポリカルボン酸としてポリアクリル酸（酸価７７０ｍｇＫＯＨ／ｇ、重量平均分子量８，０００）を水で溶解させた樹脂溶液（固形分４５％）を固形分換算で１００部と、架橋剤としてトリエタノールアミンを６８．１部と、硬化促進剤として次亜リン酸ナトリウムを４．０部とを混合（架橋剤のイミノ基と水酸基の総モル量／ポリカルボン酸のカルボキシル基のモル量＝１．０）した水溶性組成物を固形分が５０％となるように水で希釈して、比較例２の無機繊維断熱吸音材用水性バインダーを得た。
【００９８】
（比較例３）
ポリカルボン酸としてスチレンとマレイン酸とからなるポリカルボン酸（酸価８９０ｍｇＫＯＨ／ｇ、重量平均分子量１４，０００）を水で溶解させた樹脂溶液（固形分４０％）を固形分換算で１００部と、架橋剤としてジエタノールアミンを３０．５部及び、グリセロールを２６．８部とを混合（架橋剤の水酸基とイミノ基の総モル量／ポリカルボン酸のカルボキシル基のモル量＝１．１、架橋剤のイミノ基のモル量／ポリカルボン酸のカルボキシル基のモル量＝０．１８）した水溶性組成物を固形分が５０％となるように水で希釈して、比較例３の無機繊維用水性バインダーを得た。
【００９９】
［硬化挙動の評価］
粘弾性測定装置ＴＡインスツルメント製ＡＲＥＳを使用して、実施例１〜３、比較例１〜３のバインダーの、１５０℃での硬化挙動を評価した。測定冶具には２５ｍｍφクェットに使用し、３０℃から１５０℃までを４℃／分で昇温させた後、１５０℃で保持して、測定周波数  １ｒａｄ／ｓ、歪１％での貯蔵弾性率Ｇ’の時間変化を測定し、結果を図１〜３に示す。
【０１００】
硬化挙動の評価において、実施例１と比較例１及び、実施例３と比較例３では、硬化促進剤を含有しておらず、架橋剤の違いによるバインダーの硬化挙動の差を観察することができる。実施例１，３と、比較例１，３とを比較すると、実施例１，３の水性バインダーは、硬化の開始が速く、且つ短時間で貯蔵弾性率が高いことがわかる。また、実施例２と比較例２とは、それぞれ、硬化促進剤を含有しているが、これらを比較した場合であっても、実施例２のバインダーの方がより短時間で、高い弾性率を示すことがわかる。
これにより、本発明のバインダーは、短時間で貯蔵弾性率が向上し、硬化完了までの時間を短縮できることがわかる。
【０１０１】
＜無機繊維断熱吸音材の物性評価＞
（実施例４）
ポリカルボン酸としてポリアクリル酸（酸価７７０ｍｇＫＯＨ／ｇ、重量平均分子量８，０００）を水で溶解させた樹脂溶液（固形分４５％）を固形分換算で１００部と、架橋剤としてジエタノールアミンを４８．０部と、硬化促進剤として次亜リン酸カルシウムを６．０部とを混合（架橋剤のイミノ基と水酸基の総モル量／ポリカルボン酸のカルボキシル基のモル量＝１．０、架橋剤のイミノ基のモル量／ポリカルボン酸のカルボキシル基のモル量＝０．３３）した水溶性組成物を得た。更に、シランカップリング剤として、γ‐アミノプロピルトリエトキシシランを水に溶解させてアンモニア水でｐＨ８．５に調整した水溶液を、アミノシランカップリング成分が０．３部になるように添加して攪拌した後、固形分が１５％となるように水で希釈して、実施例４の無機繊維断熱吸音材用水性バインダーを得た。
【０１０２】
（実施例５）
ポリカルボン酸としてアクリル酸及びメチルアクリレートからなるポリカルボン酸（酸価５３０ｍｇＫＯＨ／ｇ、重量平均分子量２，０００）を水で溶解させた樹脂溶液（固形分５０％）を固形分換算で１００部と、架橋剤としてジエタノールアミンを２７．８部及びグリセロールを１６．２部と、硬化促進剤として次亜リン酸ナトリウムを４．０部とを混合（架橋剤のイミノ基と水酸基の総モル量／ポリカルボン酸のカルボキシル基のモル量＝１．４０、架橋剤のイミノ基のモル量／ポリカルボン酸のカルボキシル基のモル量＝０．２８）した水溶性組成物を得た。更に、シランカップリング剤として、γ−アミノプロピルトリエトキシシランを水に溶解させて、アンモニア水でｐＨ８．５に調整した水溶液を、アミノシランカップリング成分が０．４部になるように添加して攪拌した後、固形分が１８％となるように水で希釈して、更に、固形分４０％のパラフィンワックス水分散体を４．０部添加して、実施例５の無機繊維断熱吸音材用水性バインダーを得た。
【０１０３】
（実施例６）
ポリカルボン酸としてスチレンとマレイン酸とからなるポリカルボン酸（酸価８９０ｍｇＫＯＨ／ｇ、重量平均分子量１４，０００）を水で溶解させた樹脂溶液（固形分４０％）を固形分換算で１００部と、架橋剤としてジエタノールアミンを４４．４部とを混合（架橋剤の水酸基とイミノ基の総モル量／ポリカルボン酸のカルボキシル基のモル量＝０．８、架橋剤のイミノ基のモル量／ポリカルボン酸のカルボキシル基のモル量＝０．２７）した水溶性組成物を得た。更に、シランカップリング剤としてγ‐（２‐アミノエチル）アミノプロピルトリメトキシシランを水に溶解させて、アンモニア水でｐＨ８．５に調整した水溶液を、アミノシランカップリング成分が０．４部になるように添加して攪拌した後、固形分が１５％となるように水で希釈し、固形分４０％のパラフィンワックス水分散体を４．０部添加して、実施例６の無機繊維断熱吸音材用水性バインダーを得た。
【０１０４】
（実施例７）
ポリカルボン酸としてアクリル酸及びメチルアクリレートからなるポリカルボン酸（酸価７１０ｍｇＫＯＨ／ｇ、重量平均分子量５，０００）を水で溶解させた樹脂溶液（固形分５０％）を固形分換算で１００部と、架橋剤としてジイソプロパノールアミン５３．３部と、硬化促進剤としてトリス（３‐ヒドロキシプロピル）ホスフィンを３．０部とを混合（架橋剤のイミノ基と水酸基の総モル量／ポリカルボン酸のカルボキシル基のモル量＝０．９５、架橋剤のイミノ基のモル量／ポリカルボン酸のカルボキシル基のモル量＝０．３２）した水溶性組成物を得て、更に、シランカップリング剤としてγ‐（２‐アミノエチル）アミノプロピルトリメトキシシランを水に溶解させて、アンモニア水でｐＨ８．５に調整した水溶液を、アミノシランカップリング成分が０．３部になるように添加して攪拌した後、固形分が１５％となるように水で希釈し、固形分４０％のオレフィンワックス：粘度グレードが３２０ｍｍ２／ｓの重質オイル＝１：１の水分散体５．０部を添加して、実施例７の無機繊維断熱吸音材用水性バインダーを得た。
【０１０５】
（実施例８）
ポリカルボン酸としてアクリル酸及び、メチルアクリレートからなるポリカルボン酸（酸価７１０ｍｇＫＯＨ／ｇ、重量平均分子量５，０００）を水で溶解させた樹脂溶液（固形分５０％）を固形分換算で１００部と、架橋剤としてジエチレントリアミン１モルにエチレンオキサイド２モルを付加させたポリアミン系ポリオール５８．０部と、硬化促進剤として次亜リン酸カルシウムを３．０部とを混合（架橋剤のイミノ基と水酸基の総モル量／ポリカルボン酸のカルボキシル基のモル量＝１．２０、架橋剤のイミノ基のモル量／ポリカルボン酸のカルボキシル基のモル量＝０．７２）した水溶性組成物を得て、更に、シランカップリング剤としてγ‐（２‐アミノエチル）アミノプロピルトリメトキシシランを水に溶解させて、アンモニア水でｐＨ８．５に調整した水溶液を、アミノシランカップリング成分が０．３部になるように添加して攪拌した後、固形分が１５％となるように水で希釈し、固形分４０％のオレフィンワックス：粘度グレードが３２０ｍｍ２／ｓの重質オイル＝１：１の水分散体５．０部を添加して、実施例８の無機繊維断熱吸音材用水性バインダーを得た。
【０１０６】
（実施例９）
ポリカルボン酸として、アクリル酸、マレイン酸及び、メチルアクリレートとからなるポリカルボン酸（酸価７２０ｍｇＫＯＨ／ｇ、重量平均分子量１７，５００）を水で溶解させた樹脂溶液（固形分４０％）を固形分換算で１００部と、架橋剤としてジエタノールアミンを４９．４部と、硬化促進剤として次亜リン酸ナトリウムを４．０部とを混合（架橋剤の水酸基の総モル量／ポリカルボン酸のカルボキシル基のモル量＝１．１０、架橋剤のイミノ基のモル量／ポリカルボン酸のカルボキシル基のモル量＝０．３７）した水溶性組成物を得て、更に、シランカップリング剤としてγ‐（２‐アミノエチル）アミノプロピルトリメトキシシランを水に溶解させて、アンモニア水でｐＨ８．５に調整した水溶液を、アミノシランカップリング成分が０．３部になるように添加して攪拌した後、固形分が１２％となるように水で希釈し、固形分３５％のオレフィンワックスの水分散体４．０部を添加して、実施例９の無機繊維断熱吸音材用水性バインダーを得た。
【０１０７】
（実施例１０）
ポリカルボン酸としてポリアクリル酸（酸価７７０ｍｇＫＯＨ／ｇ、重量平均分子量８，０００）を水で溶解させた樹脂溶液（固形分４５％）を固形分換算で１００部と、架橋剤としてジエタノールアミンを４８．０部と、硬化促進剤として次亜リン酸カルシウムを６．０部とを混合（架橋剤のイミノ基と水酸基の総モル量／ポリカルボン酸のカルボキシル基のモル量＝１．０、架橋剤のイミノ基のモル量／ポリカルボン酸のカルボキシル基のモル量＝０．３３）した水溶性組成物を得た。更に、アルカリ成分中和剤として、硫酸アンモニウムを２．０部及び、シランカップリング剤としてγ‐アミノプロピルトリエトキシシランを水に溶解させて、アンモニア水でｐＨ８．５に調整した水溶液を、アミノシランカップリング成分が０．３部になるように添加して攪拌した後、固形分が１５％となるように水で希釈し、固形分４０％のパラフィンワックス水分散体を４．０部添加して、実施例１０の無機繊維断熱吸音材用水性バインダーを得た。
【０１０８】
（比較例４）
ポリカルボン酸としてポリアクリル酸（酸価７７０ｍｇＫＯＨ／ｇ、重量平均分子量８，０００）を水で溶解させた樹脂溶液（固形分４５％）を固形分換算で１００部と、架橋剤としてトリエタノールアミンを６８．１部と、硬化促進剤として次亜リン酸カルシウムを６．０部とを混合（架橋剤のイミノ基と水酸基の総モル量／ポリカルボン酸のカルボキシル基のモル量＝１．０）した水溶性組成物を得た。更に、シランカップリング剤として、γ‐アミノプロピルトリエトキシシランを水に溶解させてアンモニア水でｐＨ８．５に調整した水溶液をアミノシランカップリング成分が０．３部になるように添加して攪拌した後、固形分が１５％となるように水で希釈して、比較例４の無機繊維断熱吸音材用水性バインダーを得た。
【０１０９】
(比較例５)
ポリカルボン酸としてポリアクリル酸（酸価７７０ｍｇＫＯＨ／ｇ、重量平均分子量８，０００）を水で溶解させた樹脂溶液（固形分４５％）を固形分換算で１００部と、架橋剤としてジエタノールアミンを３１．２部と、硬化促進剤として次亜リン酸ナトリウムを４．０部とを混合（架橋剤のイミノ基と水酸基の総モル量／ポリカルボン酸のカルボキシル基のモル量＝０．６５、架橋剤のイミノ基のモル量／ポリカルボン酸のカルボキシル基のモル量＝０．２２）した水溶性組成物を得た。更に、シランカップリング剤として、γ‐アミノプロピルトリエトキシシランを水に溶解させてアンモニア水でｐＨ８．５に調整した水溶液を、アミノシランカップリング成分が０．３部になるように添加して攪拌した後、固形分が１５％となるように水で希釈し、固形分４０％のパラフィンワックス水分散体を４．０部添加して、比較例５の無機繊維断熱吸音材用水性バインダーを得た。
【０１１０】
(比較例６)
ポリカルボン酸として、スチレンと、マレイン酸とからなるポリカルボン酸（酸価８９０ｍｇＫＯＨ／ｇ、重量平均分子量１４，０００）を水で溶解させた樹脂溶液（固形分４０％）を固形分換算で１００部と、架橋剤としてジエタノールアミンを８８．８部とを混合（架橋剤の水酸基とイミノ基の総モル量／ポリカルボン酸のカルボキシル基のモル量＝１．６、架橋剤のイミノ基のモル量／ポリカルボン酸のカルボキシル基のモル量＝０．５３）した水溶性組成物を得た。更に、シランカップリング剤としてγ‐（２‐アミノエチル）アミノプロピルトリメトキシシランを水に溶解させて、アンモニア水でｐＨ８．５に調整した水溶液を、アミノシランカップリング成分が０．４部になるように添加して攪拌した後、固形分が１５％となるように水で希釈し、固形分４０％のパラフィンワックス水分散体を４．０部添加して、比較例６の無機繊維断熱吸音材用水性バインダーを得た。
【０１１１】
（比較例７）
ポリカルボン酸として、アクリル酸及び、メチルアクリレートからなるアクリル系樹脂（酸価７２０ｍｇＫＯＨ／ｇ、重量平均分子量４，０００）を水で溶解させた樹脂溶液（固形分５０％）を固形分換算で１００部と、架橋剤としてジエタノールアミンを１３．５部、グリセロールを３１．５部と、硬化促進剤として次亜リン酸ナトリウムを４．０部とを混合（架橋剤のイミノ基と水酸基の総モル量／ポリカルボン酸のカルボキシル基のモル量＝１．０、架橋剤のイミノ基のモル量／ポリカルボン酸のカルボキシル基のモル量＝０．０７）した水溶性組成物を得た。更に、シランカップリング剤として更に、シランカップリング剤として、γ‐アミノプロピルトリエトキシシランを水に溶解させて、アンモニア水でｐＨ８．５に調整した水溶液を、アミノシランカップリング成分が０．４部になるように添加して攪拌した後、固形分が１８％となるように水で希釈して、更に、固形分４０％のパラフィンワックス水分散体を４．０部添加して、比較例７の無機繊維断熱吸音材用水性バインダーを得た。
【０１１２】
（比較例８）
ポリカルボン酸として、アクリル酸、メチルアクリレート及び、エチルアクリレートからなるポリカルボン酸（酸価４２０ｍｇＫＯＨ／ｇ、重量平均分子量８，０００）を水で溶解させた樹脂溶液（固形分５０％）を固形分換算で１００部と、架橋剤としてジエタノールアミンを２６．２部と、硬化促進剤として次亜リン酸カルシウムを６．０部とを混合（架橋剤のイミノ基と水酸基の総モル量／ポリカルボン酸のカルボキシル基のモル量＝１．０、架橋剤のイミノ基のモル量／ポリカルボン酸のカルボキシル基のモル量＝０．３３）した水溶性組成物を得た。更に、シランカップリング剤として更に、シランカップリング剤として、γ‐アミノプロピルトリエトキシシランを水に溶解させて、アンモニア水でｐＨ８．５に調整した水溶液を、アミノシランカップリング成分が０．４部になるように添加して攪拌した後、固形分が１８％となるように水で希釈して、更に、固形分４０％のオレフィンワックス：粘度グレードが３２０ｍｍ２／ｓの重質オイル＝１：１の水分散体５．０部添加して、比較例８の無機繊維断熱吸音材用水性バインダーを得た。
【０１１３】
（比較例９）
ポリカルボン酸として、スチレンと、マレイン酸とからなるポリカルボン酸（酸価９４０ｍｇＫＯＨ／ｇ、重量平均分子量１６，０００）を水で溶解させた樹脂溶液（固形分３５％）を固形分換算で１００部と、架橋剤としてジエタノールアミンを５８．６部とを混合（架橋剤の水酸基とイミノ基の総モル量／ポリカルボン酸のカルボキシル基のモル量＝１．０、架橋剤のイミノ基のモル量／ポリカルボン酸のカルボキシル基のモル量＝０．３３）した水溶性組成物を得た。更に、シランカップリング剤としてγ‐（２‐アミノエチル）アミノプロピルトリメトキシシランを水に溶解させて、アンモニア水でｐＨ８．５に調整した水溶液を、アミノシランカップリング成分が０．４部になるように添加して攪拌した後、固形分が１２％となるように水で希釈し、固形分３０％のオレフィンワックス水分散体を２．０部添加して、比較例９の無機繊維断熱吸音材用水性バインダーを得た。
【０１１４】
(比較例１０)
水に分散された、単量体１０％以下、二量体８０％以上、遊離フェノール１％以下のレゾール型フェノール樹脂前駆体を固形分換算で１００部と、シランカップリング剤としてγ‐（２‐アミノエチル）アミノプロピルトリメトキシシランを０．２部と、硬化促進剤として硫酸アンモニウムを１．０部と、水を４５０部とをディゾルバーの付いたオープンタンクで調合し、攪拌しながら固形分が１５％になるように水で希釈して、比較例１０の無機繊維断熱吸音材用水性バインダーを得た。
【０１１５】
実施例４〜１０、比較例４〜１０の無機繊維断熱吸音材用水性バインダーを用いた無機繊維断熱吸音材について、下記方法により復元性、ホルムアルデヒド放出量、引き裂き荷重を評価した。結果を表１にまとめて記す。
【０１１６】
［復元性の評価１］
遠心法により繊維化したガラス繊維に、実施例４〜１０及び比較例４〜１０の無機繊維断熱吸音材用水性バインダーを所定の付着量になるようにそれぞれスプレーで塗布した後、吸引装置で吸引しながら有孔コンベア上に堆積して、無機繊維断熱吸音材の中間体を形成させた。前記中間体を２２０℃の熱風オーブン中で３分間加熱して、バインダーを硬化させ、密度１６Ｋｇ／ｍ３ 、厚み１００ｍｍ、バインダー付着量３．０％である無機繊維断熱吸音材（グラスウール）をそれぞれ得た。そして、このグラスウールの厚みが１／８になるまで圧縮し、低密度ポリエチレン製袋に挿入した状態で、温度４０℃湿度９５％の環境下に放置した。１日後、１４日後、２８日後にそれぞれ開封して、グラスウールの復元厚みを測定し、初期の厚みとの比較を評価した。
【０１１７】
［復元性の評価２］
熱風オーブンの温度を２６０℃に変更した以外は、復元性の評価１と同様の所作を行った。
【０１１８】
［ホルムアルデヒド放出量の評価］
復元性の評価に用いたグラスウールのバインダー硬化時に発生するガスを、４リットルの臭気袋に捕集し、ガス検知器を用いて、ホルムアルデヒドの放出量を測定した。
【０１１９】
比較例１０のフェノール系バインダーを用いて得られたグラスウールの硬化時には、４０ｐｐｍのホルムアルデヒドが検出されたが、実施例４〜１０及び比較例６〜９のアクリル樹脂系ポリカルボン酸を含むバインダーを用いて得られたグラスウールの硬化時には、ホルムアルデヒドは検出されなかった。
【０１２０】
［引き裂き荷重の評価］
遠心法により繊維化したガラス繊維に、実施例４〜１０及び比較例４〜１０の無機繊維断熱吸音材用水性バインダーを所定の付着量になるようにそれぞれスプレーで塗布した後、吸引装置で吸引しながら有孔コンベア上に堆積して、無機繊維断熱吸音材の中間体を形成させた。前記中間体を２２０℃の熱風中で５分間加熱して、バインダーを硬化させ、密度３２Ｋｇ／ｍ３ 、長さ１３５０ｍｍ、幅４３０ｍｍ、厚み５０ｍｍ、バインダー付着量６．０％である無機繊維断熱吸音材（グラスウールボード）をそれぞれ得た。そして、得られた３２Ｋｇ／ｍ３のグラスウールボードの端面部分を、厚み方向に、万能試験機のチャックで挟み込み、１ｍ／分の速度で引き裂き荷重を測定した。
【０１２１】
これらの結果を表１にまとめて記す。
【０１２２】
【表１】
0005118306.tif 000002
【０１２３】
比較例４〜６の無機繊維断熱吸音材は、２６０℃で硬化させたものは実用域に近いものの、２２０℃硬化では、厚みのへたりが顕著に見られ、バインダーの硬化が不充分であると推定できる。また、現在実用されているフェノール系バインダー（比較例１０）よりも引き裂き荷重が低いものであった。
【０１２４】
また、比較例７の無機繊維断熱吸音材は、２６０℃で硬化させた場合においては、実用域であるものの、バインダー硬化温度が２２０℃では、経時による厚みの膨れが観察されており、バインダーの硬化不足が推定される。また、現在実用されているフェノール系バインダー（比較例１０）よりも引き裂き荷重が低いものであった。
【０１２５】
また、比較例８でも、同様の結果が観察されているが、こちらは硬化が進行していても、バインダーの架橋度が不足していると推定される。また、現在実用されているフェノール系バインダー（比較例１０）よりも引き裂き荷重が低いものであった。
【０１２６】
また、比較例９では、復元厚みが硬化温度に関係なく、急激に低下している。これは、ポリカルボン酸のカルボキシル基の数が多い（酸価が高い）ため、バインダーの架橋度合いが密になりすぎ、逆に脆くなったと推定できる。
【０１２７】
一方、実施例４〜１０の無機繊維断熱吸音材は、引き裂き荷重が高く、更には、バインダーの硬化温度を低下させても、復元性評価において性能差が観察されず、バインダーの硬化性に優れ、なかでも、重量平均分子量が２，０００〜１５，０００のポリカルボン酸と、ジアルカノールアミンとを用いて得られた実施例４及び１０の無機繊維断熱吸音材は、引き裂き強度の高いものであった。
【産業上の利用可能性】
【０１２８】
本発明の無機繊維断熱吸音材用水性バインダーは、ホルムアルデヒドを全く含有していないので、環境負荷が少なく、住宅や建物の断熱材又は吸音材として好適に使用できる無機繊維断熱吸音材とすることができる。
【図面の簡単な説明】
【０１２９】
【図１】実施例１及び比較例1の無機繊維断熱吸音材用水性バインダーの硬化挙動を示す図表である。
【図２】実施例２及び比較例２の無機繊維断熱吸音材用水性バインダーの硬化挙動を示す図表である。
【図３】実施例３及び比較例３の無機繊維断熱吸音材用水性バインダーの硬化挙動を示す図表である。
【図１】
0005118306.tif 000003
【図２】
0005118306.tif 000004
【図３】
0005118306.tif 000005